(57)【特許請求の範囲】
【請求項１】
連続長繊維不織布と油状物質とから成る清掃用シートであって、該連続長繊維不織布を構成する繊維の異形度が１．２以上２．２以下であり、捲縮しており、該油状物質が、２５℃で５〜１０００ｃｐｓの粘度を有し、分子量５０以上２５０以下の成分を０〜８重量％含有するものであることを特徴とする木質系床清掃用シート。
【発明の詳細な説明】
【０００１】
【発明の属する技術分野】
本発明は清掃用シートに関するものであり、さらに詳しくは、家庭用又は業務用として、床、壁、天井、家具、機械器具等の清掃用シートに関する。
【０００２】
【従来の技術】
従来より、清掃用シートとしては、織布、紙、不織布等を基材とし、界面活性剤等を付着させたウェットクロス、又は、鉱物油等の油状成分を付着させた化学雑巾、更には粘着剤等を利用した粘着シート等が知られており、それぞれに適した清掃用途において広く使用されてきた。
【０００３】
特に、近年、家庭用又は業務用として木質系床の利用が増大してきているが、木質系床においては、各種塵埃や毛髪等ゴミが目立ちやすく、頻繁な清掃が必要となり、手軽に清掃が出来る清掃用シートが求められるようになってきた。
一般に、木質系床の清掃においては、土埃、スス等の細かいゴミから、綿埃等中間程度の大きさのゴミ、また毛髪、獣毛等大きいゴミまで、幅広いサイズのゴミを捕集除去することが必要である。この為、例えばウェットクロスや化学雑巾では細かいゴミは捕集できるが毛髪等の大きいゴミの捕集性能は劣っており、又、粘着シートは幅広いサイズのゴミ捕集が可能であるが、粘着剤が塗布された表面部分へゴミが付着するとゴミ捕集効果が著しく低下し頻繁にシートを交換しなければならない等、いずれの清掃用シートも木質系床の清掃においては、満足する効果が得られていなかった。
【０００４】
そこで、従来より、これらの問題を解決するために、毛髪、獣毛等の大きいゴミをシートの構造でからめ取り、土埃、スス等細かいゴミは、鉱物油等の油状成分をシートに付着させ、シート中の繊維表面にゴミを吸着させる様な清掃用シートが知られている。例えば特開平５−１９２２８５号公報では、網状シートと、網状シートの片面もしくは両面に繊維の絡合で形成された不織布が、絡合状態で一体化されており、かつ網状シートを熱収縮させて該繊維集合体全体に多数の凹凸を形成させた清掃用シートに、薬剤を０．１〜５００％坦持させた清掃用シートが知られている。
【０００５】
しかしながら、上述した清掃用シートに用いられる繊維集合体は、網状シートと絡合させる必要があるため、短繊維を用いた不織布シートが一般に用いられている。従って、この様な清掃用シートは、短繊維のみから成る不織布と比較すれば網状シートと絡合されている分、改善はされているものの、繰り返しの摩耗により繊維が脱落しやすく、清掃用具であるシート自らがゴミの発生源になってしまうという欠点を持っている。また、実際にこれらのシートを使用する場合は、床の清掃のみに用いることは少なく、従来の雑巾のように、手で用いて清掃することも多い。この様な場合、中心に硬い網状シートが入っている場合は、窓の溝や桟などの凹凸にシートが沿いにくく、扱いづらいという欠点を持っていた。
【０００６】
一方、従来、連続フィラメントからなる部分接合された長繊維不織布は、耐摩耗性に優れており、構成繊維の脱落が起こりにくいが、嵩高性及び柔軟性に乏しく、毛髪、獣毛等大きいゴミの捕集除去が困難で、清掃用シートとしては、適さなかった。この問題を解決するために、特開平２−１９１４２２号公報で提案されている、捲縮を有する連続フィラメントからなる部分接合された長繊維不織布からなる清掃用シートは、毛髪、獣毛等大きいゴミの捕集除去能力は改善されているが、帯電に斑があったり、清掃用シートとゴミとが時々正負同じ帯電をし、ゴミと反発し合うことがあるので、清掃性が低下することがあり、土埃、スス等の細かいゴミの捕集の改善が充分でなく、捕集除去能力に劣るという問題があった。
【０００７】
以上のように、従来用いられてきた清掃用資材は、土埃等細かいゴミの清掃性、髪の毛，ペットの毛の清掃性、繊維脱落が少ない事、柔軟性の点でまだ満足できるものではなかった。
【０００８】
【発明が解決しようとする課題】
本発明の課題は、家庭用又は業務用として、床、壁、天井、家具、機械器具等の清掃用シートを提供することである。
特に、最近各種居室の床として増加の著しい木質系床（フローリング）の清掃に適した、土埃等細かいゴミ、髪の毛，ペットの毛を性能良く拭き取ることができ、繊維脱落が少なく、柔軟で、手で使用する場合も対象物の形態に沿い易く、安価に製造できる使い捨て可能な清掃用シートを提供することである。
【０００９】
【課題を解決するための手段】
本発明者らは、上記の課題を解決するため、鋭意検討した結果、本発明に到達した。
すなわち、本発明は、連続長繊維不織布と油状物質とから成る清掃用シートであって、該連続長繊維不織布を構成する繊維の異形度が１．２以上２．２以下であり、捲縮しており、該油状物質が、２５℃で５〜１０００ｃｐｓの粘度を有し、分子量５０以上２５０以下の成分を０〜８重量％含有するものであることを特徴とする木質系床清掃用シート、である。
【００１０】
以下に本発明を詳細に説明する。
本発明に用いる連続長繊維不織布は、構成繊維自体が脱落を起こさないとの観点から、連続長繊維不織布であることが必要である。
本発明における連続長繊維不織布は、構成する繊維が、捲縮していることが必要である。捲縮していると、嵩高性及び柔軟性に富み、毛髪、獣毛等大きいゴミの捕集除去能力が高く、また繊維の自由度が高く、土埃、スス等細かいゴミの有効な吸着面積が大きい。
【００１１】
本発明における連続長繊維不織布は、構成する繊維の捲縮が紡糸後の加熱、延伸、溶剤処理等により発現するいわゆる潜在捲縮であっても、紡糸されてウェブコンベア等の捕集面上に堆積された状態で発現している、いわゆる顕在捲縮であってもよい。しかしながら、加工工程中に寸法変化が起こり難い、また清掃用シートの目付斑発生が少なく、均質な清掃用シートが得られ易い点から、顕在捲縮であることが好ましい。
【００１２】
本発明に用いる連続長繊維不織布は、公知の製造方法で作られたいずれの捲縮長繊維からなるものでも使用可能である。しかしながら、捲縮の形成し易さの点から、熱可塑性樹脂を溶融紡糸し、紡糸直後に繊維を非対称冷却して捲縮を発現させた連続長繊維をウェブコンベア等の捕集面上に積層し、ウェブ状にした後部分接合した、いわゆる溶融紡糸スパンボンドの製造方法で製造された不織布が好ましい。
【００１３】
上記の熱可塑性樹脂としては、エチレン、プロピレン、ブテン等のモノオレフィン重合体及びこれらの共重合体を主成分とするポリオレフィン樹脂、ポリエチレンテレフタレート、ポリブチレンテレフタレート等のポリエステル系樹脂、ナイロン６、ナイロン６６、ナイロン１２等のポリアミド系樹脂、アクリル系樹脂等を挙げることができる。また、これらの連続長繊維不織布を構成する繊維は単一成分でも混合成分でもよい。即ち、上記に記載した樹脂単独でもよく、例えばポリエチレン／ポリプロピレン、ポリエチレンまたはポリプロピレン／ポリエステル等を混合した複合繊維であってもよい。連続長繊維不織布を構成する繊維が複合繊維の場合、２種類以上の熱可塑性樹脂を複合紡糸した後に熱処理により捲縮を発現させて、捲縮長繊維からなる連続長繊維不織布としてもよい。しかしながら、捲縮の形成し易さ、柔軟である点から、ポリプロピレンから成る捲縮長繊維からなる連続長繊維不織布がより好ましい。
【００１４】
本発明に用いる連続長繊維不織布を構成する捲縮長繊維は、捲縮数が１０個／インチ以上が好ましく、さらに好ましくは２０個／インチ以上である。捲縮数が１０個／インチ未満の場合は、連続長繊維不織布の部分接合間における各フィラメントの自由伸長距離が短くなり、不織布としての嵩高性が損なわれてしまう結果、毛髪等の大きなゴミを立体的に絡み取る性能が低下すると共に、有効に働く繊維比表面積も小さくなり、細かいゴミの吸着捕集性能まで低下してしまう。また、捲縮数の上限についての制約は特に無いが、一般的には捲縮数を５０個／インチ以上発現させることは困難である。
【００１５】
本発明に用いる連続長繊維不織布は、不織布を構成する繊維の交差点の一部が、部分的に接合されていることが好ましい。接合方法としては、接着剤による接合、超音波ウェルダー接合、部分熱風接合、ニードルパンチ接合等の方法での製造条件で左右される割合で接合する方法を用いることができるが、清掃性、柔軟性、摩耗強度を高める点から、エンボスロールとフラットロールの間で部分熱圧着する方法が好ましい。
【００１６】
本発明に用いる連続長繊維不織布は、構成する繊維の繊度が、０．１〜５デニールであることが好ましい。５デニールを越える場合は、細かいゴミの捕集性能を満足する為の繊維の有効比表面積を得ることが出来なくなり、また、捲縮数を発現させることが困難となる為、連続長繊維不織布の部分接合間における各フィラメントの自由伸長距離が短くなり、不織布としての嵩高性が損なわれてしまう結果、毛髪等の大きなゴミを立体的に絡み取る性能も低下してしまう。繊度が０．１デニール未満の場合は、繊維の強度が不足し、清掃時の摩擦でシートが破れたり、繊維が切れて脱落したりしてしまう。
【００１７】
本発明に用いる連続長繊維不織布は、目付が２０〜１００ｇ／ｍ2であることが好ましく、さらに好ましくは４０〜８０ｇ／ｍ2である。目付が２０ｇ／ｍ2未満の場合は実用上必要な清掃用シートの強力を得ることが出来なくなる。一方１００ｇ／ｍ2を越える場合は、厚すぎて、清掃用シートとして用いる場合の取扱性が悪くなってしまう。
【００１８】
本発明に用いる連続長繊維不織布は、構成する繊維の断面形状が円形であっても異形であってもよいが、異形度が１．２以上２．２以下であることが好ましく、更にはＹ型やＶ型であることがより好ましい。異形度が１．２以上であると、円断面よりも不織布の製造段階で捲縮が形成し易い、また清掃に用いる際には繊維の有効比表面積が大きく土埃等の細かいゴミの清掃性能が良い、また毛髪等大きなゴミが繊維に絡みやすい効果が得られる。また、異形度が２．２以下であると、紡糸性等不織布の製造安定性に優れる。異形度は、異形繊維の断面と周長（周囲の長さ）を算出し、次に同じ断面積を持つ真円の半径を求め、そこからその真円の周長を算出し、次式により求める。
【００１９】
異形度＝異形繊維の周長／異形繊維と同じ断面積の真円の周長
本発明の清掃シートに付与する油状物質は、一般に着塵剤と呼ばれる鉱物油、流動パラフィン等公知の油状物質のいずれの種類のものを用いてもかまわない。すなわち、パラフィン系炭化水素、ナフテン系炭化水素、芳香族系炭化水素等の鉱物油、アルキルベンゼン油、ポリオレフィン油、ポリグリコール油等の合成油、鎖状ジメチルポリシロキサン、環状ジメチルポリシロキサン、メチルハイドロジエンポリシロキサン、各種変成シリコーン等のシリコーン油を、単体で用いても、混合して用いてもよい。しかし、安全性が高く、安価である事から、食品添加物試験をクリアする流動パラフィンが好ましい。
【００２０】
本発明の清掃シートに付与する油状物質は、分子量５０以上２５０以下の成分が該油状物質に対して１５重量％以下であることが好ましく、さらに好ましくは８重量％以下である。１５重量％以下であると、連続長繊維不織布が収縮しなくなり、加工性、形態安定性が良くなる。
すなわち、分子量５０以上２５０以下の物質が１５重量％を越える油状物質は、繊維の中への浸透が速く、捲縮繊維の断面に対して一様でない。油状物質が繊維中に浸透するとき、油状物質が捲縮繊維の断面に対して一様でなく片側にのみ浸透すると、浸透した断面の片側部分のみが膨潤し、膨潤した側を外側にしてカールして捲縮が顕著に発現し、連続長繊維不織布全体として見ると、収縮してしまう。このため、製造中に、規格寸法幅より小さくなってしまうことがあり、繊維密度にバラツキがでたり、規格外れの不良品が多くなるという問題がある。
【００２１】
本発明の清掃シートは、例えば、ロール状の連続長繊維不織布に油状物質を付与したロール状のものから雑巾のような大きさの清掃シートにカットして製造されるので、油状物質が分子量５０以上２５０以下の成分が１５重量％以下のものからなることによつて、規格寸法にゆとり幅を少なくすることができ、規格外れがなく、ロス率を低くすることができ、安価に製造することができる。
【００２２】
油状物質中の分子量２５０以下の物質には、例えば一般に用いられる潤滑油の様な純度の低い鉱物油に混入している芳香族炭化水素、酸化物、窒素化合物等が挙げられる。また、油状物質の類は分子量が５０未満では一般に常温で気体になってしまい、油状物質の形態をとらない。
また、本発明の清掃シートに付与する油状物質に、界面活性剤を任意の割合で混入することは、清掃性の向上、床面の少量の液体に対する吸液性、制電性を持たせる効果があるので、より好ましい態様である。この場合も、界面活性剤を添加した後の油状物質全体について、分子量５０以上２５０以下の成分が該油状物質に対して０以上１５重量％以下であることが好ましい。
【００２３】
制電性には、特に、毛髪、獣毛等大きいゴミの補集除去能力のバラツキを小さくする効果ある。すなわち、ゴミの清掃機構は、清掃シート表面への吸着効果と、ある程度自由にに動く繊維による絡め取り効果とから成り立っている。ところが制電性のない清掃シートは、帯電によりゴミを吸着、もしくは反発する。清掃シートは、ゴミと正負が逆の帯電をして、吸着効果を発揮する場合もあるが、正負が同じ帯電をすることもあり、しかも、この帯電をコントロールすることはできないため、全体としてみると清掃シートとしての性能のバラツキが大きくなってしまう。
【００２４】
上記界面活性剤は、公知の界面活性剤のいずれを用いてもかまわない。すなわち、陽イオン系、非イオン系、陰イオン系、両性系の活性剤のいずれを用いてもかまわない。しかし、相溶性の点から、陽イオン系、非イオン系界面活性剤が好ましい。陽イオン系としては、アルキル基、アルケニル基を有するモノ長鎖アルキルトリメチルアンモニウム塩、ジ長鎖アルキルジメチルアンモニウム塩、モノ長鎖アルキルジメチルベンジルアンモニウム塩等が、非イオン系としては、ポリオキシエチレンアルキルフェニルエーテル等のポリエチエレングリコールエーテル型、ポリオキシエチレンポリオキシプロピレンブロックコポリマー、あるいはグリセリン脂肪酸エステル、ソルビタン脂肪酸エステル、アルキルグリコシド等の多価アルコール型が、挙げられる。これらの活性剤の中で、安全性の点から多価アルコール型がより好ましい。
【００２５】
本発明の清掃シートは、連続長繊維不織布に対する油状物質の付着量が、０．５〜４０重量％であるのが好ましく、１〜２０重量％であるのがより好ましい。付着量が１％重量未満だと、油状物質の添加による清掃性の向上効果が十分発揮されず、４０重量％を越えるとシートを触った時、手にべとついたり、被清掃面に油状物質が著しく移行したりして、取り扱い性が低下するためである。
【００２６】
本発明の清掃シートに付与する油状物質は、粘度が２５℃で５〜１０００ｃｐｓが好ましく、５〜２００ｃｐｓがより好ましい。粘度が５ｃｐｓより小さいと、土埃、スス等細かいゴミが繊維表面へ吸着し難く、１０００ｃｐｓを越えると油状物質が繊維表面に均等に広がり難く、加工性が悪くなる。
本発明の連続長繊維不織布と油状物質とから成る清掃用シートは、例えば、ロール状の連続長繊維不織布に油状物質を付与したロール状のものをカットして製造されるが、油状物質の付与加工方法は、公知のシート状物に対する液体の付与加工のいずれであっても構わない。すなわち、グラビアロール又はキスロール等を用いてロールに油状物質を塗布し、シートに転写するロール方式、油状物質をシート上にスプレーする方式、シートを油状物質に浸し、ニップロールで絞る方式等のいずれを用いても構わない。また、加工スピードを上げる、付着量を一定にする為に、油状物質を適温に加熱する等の手段を用いることも出来る。
【００２７】
また、本発明の清掃シートは、起毛加工されていると、特に毛髪、獣毛等大きいゴミをの清掃性を向上させる効果が得られるので、より好ましい。本発明の清掃シートは、起毛方法として、公知の起毛加工のいずれを用いても構わない。すなわちシート表面に起毛させる器具を接触させ、動かすことで、シートを構成する繊維がループとして引き出されたり、引き出された繊維ループが切れて繊維端を作る加工であれば、いずれでも構わない。表面に起毛させる器具としては、表面にシートと引っかかりのある凹凸が有れば何でもよく、例えばサンドペーパー、凹凸のある金属ロール、ブラシ、針、刃、あざみを付けた平板またはロールが使用できる。
【００２８】
ただし、起毛をかけすぎると、耐摩耗性に優れて構成繊維の脱落が起こりにくい、という連続長繊維不織布の長所が無くなってしまうので、起毛をかけすぎないように注意が必要である。このことから上述の器具の中で、起毛を軽くかけられる装置であること、かつ装置、加工共に安価であることから、凹凸のある金属ロールがより好ましい。
【００２９】
本発明の清掃シートは、着塵剤としての油状物質を付着させた連続長繊維不織布の繊維表面で土埃、スス等の細かいゴミを効果的に付着させて清掃することができる。全く着塵剤を使用していない連続長繊維不織布のシートでは、繊維表面への付着効果が十分発揮されない。
本発明の清掃シートは、着塵剤を付着させてあるので、砂埃、スス等細かいゴミは清掃シート表面に保持し、さらに保持されたゴミを油状物質で覆うことによって、ゴミ表面の光の乱反射を防ぎ、ゴミの色を濃く見せる効果が得られ、ゴミによる清掃シートの汚れを目立ち易くすることができる。
【００３０】
なお、モニターテストの結果によると、清掃シートを使う消費者は、清掃の具合を、清掃された床の状態ではなく、清掃に使用した道具が汚れて見えることによって判断するという傾向が見られ、土埃、スス等の細かいゴミが、清掃シートの奥に巻き込まれ、清掃シート表面にはあまり存在しないと、実験の測定値としてはある程度ゴミが付着しているにもかかわらず、清掃できたという実感を得ていなかった。
【００３１】
通常、清掃シートには、平均的には、ゴミと正負が逆の帯電をして吸着効果を発揮するが、清掃シート上の帯電に斑があると、帯電の弱い場所では、汚れを効率的に清掃できない。
また、一般に、清掃シートは、嵩高な構造の中の、ある程度自由に動く繊維による絡め取り効果と、清掃シートとゴミとの間に帯電する正負逆の帯電による吸着効果とによりゴミを清掃するが、本発明の清掃シートは、帯電量に斑がなく、ゴミと正負同じに帯電することが少ないので、清掃シートとゴミの間に反発力が働いて清掃性が極端に低下するようなことがなく、絡め取り効果との相乗効果で、均一、効率的に清掃することができる。
【００３２】
本発明の清掃用シートは、土埃等細かいゴミも、髪の毛，ペットの毛も性能良く拭き取り、繊維脱落が少なく、柔軟で手で使用する場合も対象物の形態に沿いやすく、安価に製造できることから、家庭用又は業務用として、床、壁、天井、家具、機械器具等の清掃、特に最近各種居室の床として増加の著しい木質系床（フローリング）の清掃に適した使い捨て可能な清掃用シートとして好適である。着塵剤を用いない場合は、毛髪等の捕集除去能力は平均的には高い値を示すが、時々極端に低下することがあった。これは、シート自身の帯電による影響であると判明した。
捲縮糸を有する連続フィラメントからなるシートでも、清掃性が低下することがあった。帯電によるシートとゴミの間の反発は、土埃等、細かいゴミでも観察された。着塵剤を使用していないシートがゴミと正負が同じ帯電をした場合、清掃後に部分的に汚れの少ない場所が観察された。シート上の帯電には斑があったことから、強く帯電した場所が、汚れの少ない部分であったと判断できる。通常は、シートはゴミと正負が逆の帯電をするが、時々正負が同じ帯電をして、しかも時々発生するこの帯電を防止することが出来なかった。
【００３３】
以上のように従来用いられてきた清掃用資材は、土埃等細かいゴミの清掃性、髪の毛，ペットの毛の清掃性、繊維脱落が少ない事、柔軟性の点でまだ満足できるものではなかった。
【００３４】
【発明の実施の形態】
以下、本発明を実施例により更に詳細に説明する。なお、評価方法、項目は以下の通り。
（１）清掃性（砂ゴミ）（ｇ）
ＪＩＳ  にある試験用ダスト７種１ｇを一辺３０ｃｍのフローリング板上に撒き、清掃用シートを経７ｃｍ、横１１ｃｍのスポンジに取り付け、１０往復させた後、清掃用シートに付着したダストの重量をｎ＝５で測定した。
【００３５】
0004179650.tif 000002
（２）清掃性（髪）（本）
（１）と同じ大きさの板と清掃用シートを用い、１０ｃｍの長さの人毛１０本を用い、３往復させた後、シートに付着した髪の本数をｎ＝１０で測定した。
【００３６】
0004179650.tif 000003
（３）柔軟性（曲げ剛性）（ｇｆ．ｃｍ2 ／ｃｍ）
ＫＥＳ法を用い、曲げ剛性をｎ＝３で測定した。
【００３７】
0004179650.tif 000004
（４）モニターテスト（％）
１５名のモニターに、清掃性（砂ゴミ）、清掃性（髪）、柔軟性について、良い、
普通、
悪い、で評価してもらい、全員が、良い、と回答した場合を１００点、全員が、悪い、と回答した場合を−１００％として計算した。良い、と答えた人数をｘ人、悪い、と答えた人数をｙ人とすると、点数Ｐは、
Ｐ＝（ｘ−ｙ）×１００／１５
0004179650.tif 000005
（５）繊維脱落  （個／ＣＦ）
清掃用シート５枚を、ＪＩＳのタンブラー法と光散乱法を用いて発塵させ、１ＣＦ（立方フィート）内の３μｍ以上のリント数を測定した。
【００３８】
0004179650.tif 000006
（６）寸法変化（％）
一辺２０ｃｍの油剤加工した清掃用シートを３０分間１００度で保ち、長さの収縮率を測定した。加工後の寸法をＺｃｍとすると、収縮率Ｒは、
Ｒ＝（２０−Ｚ）×１００／２０  （％）
0004179650.tif 000007
【００３９】
【実施例１】
ポリプロピレンをＶ型断面ノズルを有する紡口から溶融紡糸し、紡口直下で冷却装置により糸条を側方から冷却し、エアーサッカーで牽引して異形度１．６で、２．５デニールの捲縮を有する連続長繊維を得て、該繊維を開繊分散してウェブコンベア上に堆積しウェブを製造し、該ウェブを圧着面積率８％でエンボス模様間隔４．５ｍｍのエンボスロールとフラットロールの間で熱圧着し、目付４５ｇ／ｍ2の捲縮長繊維の連続長繊維不織布を得た。
【００４０】
この連続長繊維不織布に流動パラフィンとアルコール系非イオン界面活性剤とから成る、分子量２５０以下の物質が８重量％である油状物質を５ｇ／ｍ2となる様に塗布した。得られた清掃用シートは、砂、髪の清掃性が良く、柔軟で繊維脱落が少なく、寸法変化も少なく好適なものであると判断できた。これらの結果は、表１にまとめて示した。
【００４１】
【実施例２】
実施例１で得られた清掃用シートに、梨地の凹凸を持つ金属ロールを接触摩擦させ、表面を起毛した。得られた清掃用シートは、砂、特に髪の清掃性が良く、柔軟で繊維脱落が少なく、寸法変化も少なく好適なものであると判断できた。これらの結果は、表１にまとめて示した。
【００４２】
【比較例４】
実施例１で得られた連続長繊維不織布に鉱物油と非イオン界面活性剤から成る、分子量２５０以下の物質が２０重量％である油状物質を５ｇ／ｍ2となる様に塗布した。得られた清掃用シートは、砂、髪の清掃性が良く、柔軟で繊維脱落も少なかった。これらの結果は、表１にまとめて示した。表１に示した様に、寸法変化が３４．３％であり、寸法安定性に劣るものであった。
【００４３】
【比較例１】
繊維長５ｃｍ、１．５デニールのポリエステル繊維を水流交絡させて６０ｇ／ｍ2の不織布を得、実施例１と同様の油状物質を５ｇ／ｍ2となる様に塗布した。得られたシートは、砂、髪の清掃性は良いが、柔軟性にやや劣り、繊維脱落が多いシートであった。これらの結果は、表１にまとめて示した。
【００４４】
【比較例２】
丸形断面ノズルを用いた捲縮が無い連続長繊維を用いた以外は実施例１と同様の加工を行った。得られたシートは、繊維脱落は少なく、寸法変化も見られなかったが、砂、髪の清掃性、柔軟性にやや劣るシートであった。これらの結果は、表１にまとめて示した。
【００４５】
【比較例３】
油状物質を塗布しない以外は実施例１と同様のシートを得た。髪の清掃性は良好で、繊維脱落も少ないが、砂ゴミ清掃性と柔軟性にやや劣った。特にモニターテストでの砂ゴミの清掃性が低かったが、これは、シート表面が清掃後も白っぽく見えるため、モニターが、清掃できていない、と評価した為と考えられる。これらの結果は、表１にまとめて示した。
【００４６】
【表１】
0004179650.tif 000008
【００４７】
【発明の効果】
本発明の清掃用シートは、家庭用又は業務用として、床、壁、天井、家具、機械器具等の清掃、特に最近各種居室の床として増加の著しい木質系床（フローリング）の清掃に適したものである。
特に、土埃等細かいゴミ、髪の毛，ペットの毛を性能良く拭き取り、繊維脱落が少なく、柔軟で手で使用する場合も対象物の形態に沿いやすく、安価に製造できる、使い捨て可能なものである。